【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
一般式Ｒf−［ＣＨ2］n−ＯＣＦ＝ＣＦ2（式中ｎが１または２であり、そしてＲfがパーフルオロアルコキシ基およびフルオロアルコキシ基からなる群から選択される）で表されることを特徴とするα，α−ジヒドロフルオロビニルエーテル。
【請求項２】
一般式Ｒf−［ＣＨ2］n−ＯＣＦ＝ＣＦ2（式中ｎが１または２であり、そしてＲfがパーフルオロアルキル基、パーフルオロアルコキシ基、フルオロアルキル基およびフルオロアルコキシ基からなる群から選択される）で表されることを特徴とするα，α−ジヒドロフルオロビニルエーテルのホモポリマー。
【請求項３】
Ａ）一般式Ｒf−［ＣＨ2］n−ＯＣＦ＝ＣＦ2（式中ｎが１または２であり、そしてＲfがパーフルオロアルキル基、パーフルオロアルコキシ基、フルオロアルキル基およびフルオロアルコキシ基からなる群から選択される）で表されるα，α−ジヒドロフルオロビニルエーテルモノマーの２２モルパーセントより多い共重合単位と、
Ｂ）少なくとも１つの他の共重合可能なモノマーの共重合単位と
を含み、前記モルパーセントがコポリマー中のすべての共重合したモノマーの全モルを基準とすることを特徴とするコポリマー。
【請求項４】
Ａ）ｉ）一般式Ｒf−［ＣＨ2］n−ＯＣＦ＝ＣＦ2（式中ｎが１または２であり、そしてＲfがパーフルオロアルキル基、パーフルオロアルコキシ基、フルオロアルキル基およびフルオロアルコキシ基からなる群から選択される）で表されるα，α−ジヒドロフルオロビニルエーテル、
ｉｉ）界面活性剤ならびに
ｉｉｉ）水
を含む混合物を乳化させて乳化α，α−ジヒドロフルオロビニルエーテルを形成する工程と、
Ｂ）前記乳化α，α−ジヒドロフルオロビニルエーテルを少なくとも１つのガス状フルオロモノマーと共重合させてフルオロエラストマーを形成する工程と
を含むことを特徴とするフルオロエラストマーの製造方法。
【手続補正２】
【補正対象書類名】明細書
【補正対象項目名】００３７
【補正方法】変更
【補正の内容】
【００３７】
（実施例９）
ポリマーを、十分に撹拌される反応容器中６０℃で実施される、セミバッチ式乳化重合法によって製造した。２リットル反応器に１２００ｇの脱イオン脱酸素水、３０ｇのパーフルオロオクタン酸アンモニウム、６ｇの第二リン酸ナトリウム七水和物、および９６ｇのＣＦ3ＣＨ2−ＯＣＦ＝ＣＦ2のエマルジョンを装入した。エマルジョンは、原料を約１０３ＭＰａで２回マイクロフルイダイザー（登録商標）に通すことによって調製した。反応器を６０℃に加熱し、次にＴＦＥで１．０ＭＰａに加圧した。０．００１重量％過硫酸アンモニウム開始剤および０．００５重量％第二リン酸ナトリウム七水和物水溶液の５４．７ｍＬアリコートを次に加えた。ＴＦＥを反応器に供給して重合の間中１．０ＭＰａの圧力を維持した。開始剤溶液を反応期間の終わりまで１．０ｍＬ／時で連続的にフィードした。計１０４ｇのモノマー混合物を反応器に供給した後、モノマー添加を止め、反応器から残留モノマーを一掃した。全反応時間は１１時間であった。生じたフルオロエラストマーラテックスを、硫酸アルミニウム水溶液の添加によって凝固させ、濾過したフルオロエラストマーを脱イオン水で洗浄した。ポリマー小片を６０℃で２日間乾燥させた。７７．２モル％ＴＦＥおよび２２．８モル％ＣＦ3ＣＨ2−ＯＣＦ＝ＣＦ2を含んでなるポリマーは、示差走査熱量測定法（加熱モード、１０℃／分、転移の変曲点）によって測定した際に、−９．５℃のガラス転移温度を有する非晶質フルオロエラストマーであった。
本発明は以下の実施の態様を含むものである。
１．一般式Ｒf−［ＣＨ2］n−ＯＣＦ＝ＣＦ2（式中ｎが１または２であり、そしてＲfがパーフルオロアルコキシ基およびフルオロアルコキシ基からなる群から選択される）で表されることを特徴とするα，α−ジヒドロフルオロビニルエーテル。
２．式中ｎが１であることを特徴とする前記１．に記載のα，α−ジヒドロフルオロビニルエーテル。
３．ＣＨ3Ｏ−（ＣＦ2）2−ＣＨ2−ＯＣＦ＝ＣＦ2、ＣＦ3Ｏ−（ＣＦ2Ｏ）p−ＣＦ2−ＣＨ2−ＯＣＦ＝ＣＦ2（式中ｐが１〜１０の整数である）、およびＣ3Ｆ7Ｏ−［ＣＦ（ＣＦ3）ＣＦ2Ｏ］q−ＣＦ（ＣＦ3）−ＣＨ2−ＯＣＦ＝ＣＦ2（式中ｑが１〜２０の整数である）からなる群から選択されることを特徴とする前記２．に記載のα，α−ジヒドロフルオロビニルエーテル。
４．一般式Ｒf−［ＣＨ2］n−ＯＣＦ＝ＣＦ2（式中ｎが１または２であり、そしてＲfがパーフルオロアルキル基、パーフルオロアルコキシ基、フルオロアルキル基およびフルオロアルコキシ基からなる群から選択される）で表されることを特徴とするα，α−ジヒドロフルオロビニルエーテルのホモポリマー。
５．前記エーテルがＣＨ3Ｏ−（ＣＦ2）2−ＣＨ2−ＯＣＦ＝ＣＦ2、ＣＦ3−ＣＨ2ＯＣＦ＝ＣＦ2、ＣＦ3Ｏ−（ＣＦ2Ｏ）p−ＣＦ2−ＣＨ2−ＯＣＦ＝ＣＦ2（式中ｐが１〜１０の整数である）、Ｃ3Ｆ7Ｏ−［ＣＦ（ＣＦ3）ＣＦ2Ｏ］q−ＣＦ（ＣＦ3）−ＣＨ2−ＯＣＦ＝ＣＦ2（式中ｑが１〜２０の整数である）、ＣＦ3ＣＦ2ＣＦ2ＣＦ2ＣＨ2−ＯＣＦ＝ＣＦ2、およびＨ−ＣＦ2ＣＦ2ＣＦ2ＣＦ2−ＣＨ2ＯＣＦ＝ＣＦ2からなる群から選択されることを特徴とする前記４．に記載のホモポリマー。
６．Ａ）一般式Ｒf−［ＣＨ2］n−ＯＣＦ＝ＣＦ2（式中ｎが１または２であり、そしてＲfがパーフルオロアルキル基、パーフルオロアルコキシ基、フルオロアルキル基およびフルオロアルコキシ基からなる群から選択される）で表されるα，α−ジヒドロフルオロビニルエーテルモノマーの２２モルパーセントより多い共重合単位と、
Ｂ）少なくとも１つの他の共重合可能なモノマーの共重合単位と
を含み、前記モルパーセントがコポリマー中のすべての共重合したモノマーの全モルを基準とすることを特徴とするコポリマー。
７．前記エーテルがＣＨ3Ｏ−（ＣＦ2）2−ＣＨ2−ＯＣＦ＝ＣＦ2、ＣＦ3−ＣＨ2ＯＣＦ＝ＣＦ2、ＣＦ3Ｏ−（ＣＦ2Ｏ）p−ＣＦ2−ＣＨ2−ＯＣＦ＝ＣＦ2（式中ｐが１〜１０の整数である）、Ｃ3Ｆ7Ｏ−［ＣＦ（ＣＦ3）ＣＦ2Ｏ］q−ＣＦ（ＣＦ3）−ＣＨ2−ＯＣＦ＝ＣＦ2（式中ｑが１〜２０の整数である）、ＣＦ3ＣＦ2ＣＦ2ＣＦ2ＣＨ2−ＯＣＦ＝ＣＦ2、およびＨ−ＣＦ2ＣＦ2ＣＦ2ＣＦ2−ＣＨ2ＯＣＦ＝ＣＦ2からなる群から選択されることを特徴とする前記６．に記載のコポリマー。
８．前記共重合可能なモノマーがテトラフルオロエチレン、クロロトリフルオロエチレン、ヘキサフルオロプロピレン、フッ化ビニリデン、パーフルオロ（メチルビニルエーテル）、パーフルオロ（プロピルビニルエーテル）、エチレン、プロピレン、ＣＦ2＝ＣＦＯＣＦ2ＣＦ（ＣＦ3）−Ｏ−ＣＦ2ＣＦ2−ＣＯＯＣＨ3、ＣＦ2＝ＣＦＯＣＦ2ＣＦ（ＣＦ3）−Ｏ−ＣＦ2ＣＦ2−ＳＯ2Ｆ、およびＣＦ2＝ＣＦＯ−［ＣＦ2ＣＦ（ＣＦ3）Ｏ］nＲf（式中ｎが１〜６の整数であり、そしてＲfが１〜８個の炭素原子を含有するパーフルオロアルキルまたはパーフルオロアルコキシ基である）からなる群から選択されることを特徴とする前記６．に記載のコポリマー。
９．Ａ）ｉ）一般式Ｒf−［ＣＨ2］n−ＯＣＦ＝ＣＦ2（式中ｎが１または２であり、そしてＲfがパーフルオロアルキル基、パーフルオロアルコキシ基、フルオロアルキル基およびフルオロアルコキシ基からなる群から選択される）で表されるα，α−ジヒドロフルオロビニルエーテル、
ｉｉ）界面活性剤ならびに
ｉｉｉ）水
を含む混合物を乳化させて乳化α，α−ジヒドロフルオロビニルエーテルを形成する工程と、
Ｂ）前記乳化α，α−ジヒドロフルオロビニルエーテルを少なくとも１つのガス状フルオロモノマーと共重合させてフルオロエラストマーを形成する工程と
を含むことを特徴とするフルオロエラストマーの製造方法。
１０．前記界面活性剤がフルオロ界面活性剤であることを特徴とする前記９．に記載の方法。
１１．工程Ａ）で乳化される前記混合物がフッ素化溶媒をさらに含むことを特徴とする前記９．に記載の方法。